Способ соединения труб кожухотрубного теплообменника с трубной решеткой кожухотрубного теплообменника

1. Способ соединения труб (121, 221) кожух отрубного теплообменника (100, 200) с трубной решеткой (130, 230) кожухотрубного теплообменника (100, 200),
в котором трубы (121, 221) и трубная решетка (130, 230) в каждом случае изготовлены из алюминия или алюминиевого сплава,
в котором трубы (121, 221) соединяют с трубной решеткой (130, 230) с обеспечением соединения материалов посредством лазерной сварки и
2
в котором мощность полученного лазерного луча составляет более 1 МВт/см.
2
2
2. Способ по п. 1, в котором мощность полученного лазерного луча составляет более 2 МВт/см, в частности, более 4 МВт/см.
3. Способ по п. 1 или 2, в котором перед лазерной сваркой трубы (121, 221) кожухотрубного теплообменника (100, 200) соединяют соответствующим форме образом с трубной решеткой (130, 230) кожухотрубного теплообменника (100, 200).
4. Способ по п. 3, в котором:
- первую трубную решетку (230) располагают на первом конце трубы-сердечника (240) кожухотрубного теплообменника (200), а вторую трубную решетку (230) располагают на втором конце трубы-сердечника (240),
- трубы (221) в каждом случае вводят одним их концом в отверстия (232) в первой трубной решетке (230),
- трубы (221) навивают вокруг трубы-сердечника (240),
- трубы (221), навитые вокруг трубы-сердечника (240), в каждом случае вводят другим их концом в отверстия (232) во второй трубной решетке (230), а затем
- трубы (221) соединяют с первой трубной решеткой (230) и со второй трубной решеткой (230) с обеспечением соединения материалов посредством лазерной сварки.
5. Способ по любому из предшествующих пунктов, в котором трубы (121, 222) имеют в каждом случае максимальную толщину стенки 2,0 мм и в котором трубная решетка (130, 230) имеет толщину от 100 мм до 200 мм.
6. Способ по любому из предшествующих пунктов, в котором трубы (121, 221) и/или трубная решетка (130, 230), соответственно, имеют теплопроводность от 10 Вт/(м⋅К)до 140 Вт/(м⋅К).
7. Способ по любому из предшествующих пунктов, в котором трубы (121, 221) и/или трубная решетка (130, 230), соответственно, изготовлены из сплава алюминия, магния, марганца, кремния и/или меди.
8. Способ по любому из предшествующих пунктов, в котором в ходе лазерной сварки получают лазерный луч (311) и фокусируют его с помощью оптических элементов (320).
9. Способ по п. 8, в котором лазерный луч (311) направляют с помощью оптического волновода, в частности, с помощью волоконно-оптического кабеля.
10. Способ по п. 8 или 9, в котором лазерный луч (311) получают с помощью волоконного лазера, диодного лазера или твердотельного лазера (310), в частности, с помощью лазера на диоксиде углерода или лазера на алюмо-иттриевом гранате с легированием неодимом (Nd:YAG лазер).